リチウム塩と、有機溶媒とを含んでなる、リチウム二次電池用非水電解液であって、前記非水電解液が、aハロゲン化アルキルシランと、b添加剤とを含んでなり、前記aハロゲン化アルキルシランが、下記化学式1で表されるものであり、化学式1において、R1、R2、R3及びR4は、相互に独立して、水素、ハロゲンまたは炭素数1ないし5のアルキル基であり、前記R1、R2、R3及びR4のうち少なくとも1つはハロゲンであり、少なくとも1つは炭素数1ないし5のアルキル基である。前記添加剤が、b-1無水コハク酸、b-2ペンタエリトリトールまたはジペンタエリトリトールのメタアクリル酸エステル、またはb-3これらの混合物であることを特徴とする、リチウム二次電池用非水電解液。前記ハロゲン化アルキルシランのハロゲンが、F、Cl、Br、I及びこれらの組合せからなる群より選択されることを特徴とする、請求項1に記載のリチウム二次電池用非水電解液。前記ペンタエリトリトールまたはジペンタエリトリトールのアクリル酸エステルが、ペンタエリトリトールメタアクリレート、ペンタエリトリトールジメタアクリレート、ペンタエリトリトールトリメタアクリレート、ペンタエリトリトールテトラメタアクリレート、ジペンタエリトリトールテトラメタアクリレート、ジペンタエリトリトールペンタメタアクリレート及びジペンタエリトリトールヘキサメタアクリレートからなる群より選択されるいずれか1種またはこれらのうち2種以上の混合物であることを特徴とする、請求項1に記載のリチウム二次電池用非水電解液。前記ハロゲン化アルキルシランが、フルオロトリメチルシランまたはジフルオロジメチルシランであることを特徴とする、請求項1に記載のリチウム二次電池用非水電解液。前記aハロゲン化アルキルシランと、前記b添加剤としての、b-1無水コハク酸、b-2ペンタエリトリトールまたはジペンタエリトリトールのメタアクリル酸エステル、またはb-3これらの混合物との混合重量比が、a:b=1:1~20であることを特徴とする、請求項1に記載のリチウム二次電池用非水電解液。前記添加剤が、非水電解液の全体重量100重量部を基準に0.1ないし1重量部で含まれることを特徴とする請求項1に記載のリチウム二次電池用非水電解液。前記リチウム塩の陰イオンが、F-、Cl-、Br-、I-、NO3-、NCN2-、BF4-、ClO4-、AlO4-、AlCl4-、PF6-、SbF6-、AsF6-、BF2C2O4-、BC4O8-、CF32PF4-、CF33PF3-、CF34PF2-、CF35PF-、CF36P-、CF3SO3-、C4F9SO3-、CF3CF2SO3-、CF3SO22N-、FSO22N-、CF3CF2CF32CO-、CF3SO22CH-、SF53C-、CF3SO23C-、CF3CF27SO3-、CF3CO2-、CH3CO2-、SCN-、及びCF3CF2SO22N-からなる群より選択されることを特徴とする、請求項1に記載のリチウム二次電池用非水電解液。前記有機溶媒が、プロピレンカーボネート、エチレンカーボネート、ジエチルカーボネート、ジメチルカーボネート、エチルメチルカーボネート、ジプロピルカーボネート、ジメチルスルホキシド、アセトニトリル、ジメトキシエタン、ジエトキシエタン、ビニレンカーボネート、スルホラン、γ‐ブチロラクトン、エチレンスルファート、プロピレンスルファート、テトラヒドロフランからなる群より選択されるいずれか1種またはこれらのうち2種以上の混合物であることを特徴とする、請求項1に記載のリチウム二次電池用非水電解液。リチウム二次電池であって、リチウム含有酸化物でなる正極と、リチウムイオンを吸蔵及び放出できる炭素材でなる負極と、及び非水電解液とを備えてなり、前記非水電解液が、請求項1~8の何れか一項に記載のリチウム二次電池用非水電解液であることを特徴とする、リチウム二次電池。本発明は、上記問題点に鑑みてなされたものであり、リチウム二次電池の高温保存性能を良好に維持しながらも、電池のサイクル性能を向上させることができるリチウム二次電池用非水電解液を提供することを目的とする。上記の課題を達成するため、本発明のリチウム塩、有機溶媒を含むリチウム二次電池用非水電解液は、aハロゲン化アルキルシラン;及びbb-1無水コハク酸、b-2ペンタエリトリトールまたはジペンタエリトリトールのメタアクリル酸エステル、またはb-3これらの混合物;を添加剤としてさらに含み、前記ハロゲン化アルキルシランは下記化学式1で表されることを特徴とする。化学式1において、R1、R2、R3及びR4は、相互独立して水素、ハロゲンまたは炭素数1ないし5のアルキル基であり、前記R1、R2、R3及びR4のうち少なくとも1つはハロゲンであり、少なくとも1つは炭素数1ないし5のアルキル基である。前記炭素数1ないし5のアルキル基は、メチル基またはエチル基であることが望ましい。本発明のリチウム二次電池用非水電解液は、高温保存特性に優れる無水コハク酸またはジペンタエリトリトールアクリレートに特定構造のハロゲン化アルキルシランを混合することで、高温保存特性を良好に維持しながらもSEI抵抗を低減させて、サイクル性能がかなり改善された電池を提供することができる。本発明のリチウム二次電池用非水電解液において、前記ペンタエリトリトールまたはジペンタエリトリトールのアクリル酸エステルとしては、ペンタエリトリトールメタアクリレート、ペンタエリトリトールジメタアクリレート、ペンタエリトリトールトリメタアクリレート、ペンタエリトリトールテトラメタアクリレート、ジペンタエリトリトールテトラメタアクリレート、ジペンタエリトリトールペンタメタアクリレート、ジペンタエリトリトールヘキサメタアクリレートなどをそれぞれ単独でまたは2種以上混合して使用することができるが、これらに限定されることはない。本発明のリチウム二次電池用非水電解液において、前記ハロゲン化アルキルシランの具体例としてはフルオロトリメチルシランまたはジフルオロジメチルシランが挙げられるが、これらに限定されることはない。本発明のリチウム二次電池用非水電解液において、前記添加剤のうちa成分とb成分との混合重量比はa:b=1:1~20であることが望ましい。本発明のリチウム二次電池用非水電解液において、前記添加剤は非水電解液全体重量100重量部を基準に0.1重量部ないし1重量部含まれることが望ましい。本発明によるリチウム二次電池用非水電解液は、リチウム二次電池の高温保存特性を良好に維持しながら、サイクル特性を改善させることができる。以下、本発明について詳しく説明する。本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。上述したように、リチウム二次電池用非水電解液は、通常、リチウム塩及び有機溶媒を備える。無水コハク酸、ペンタエリトリトール系化合物のアクリル酸エステルなどを含む従来の非水電解液を使用するリチウム二次電池は、高温保存特性は良好であるが、負極の表面上に形成されるSEI膜による抵抗が大きいため、サイクル性能が劣る。したがって、このような問題点を解決するため、本発明のリチウム二次電池用非水電解液は、上述したように添加剤として無水コハク酸;ペンタエリトリトールまたはジペンタエリトリトールのメタアクリル酸エステル;またはこれらの混合物を、それぞれ下記化学式1で表されるハロゲン化アルキルシランと混合して使用することで、高温保存特性を良好に維持しながらも、SEI抵抗を低減させてサイクル性能を改善することを特徴とする。化学式1において、R1、R2、R3及びR4は、相互独立して水素、ハロゲンまたは炭素数1ないし5のアルキル基であり、前記R1、R2、R3及びR4のうち少なくとも1つはハロゲンであり、少なくとも1つは炭素数1ないし5のアルキル基である。前記炭素数1ないし5のアルキル基は、メチル基またはエチル基であることが望ましい。本発明による前記ハロゲン化アルキルシランは、SEI抵抗を低減して電池のサイクル特性の低下を防止することができる。本発明において、前記ハロゲンはF、Cl、Br、I及びこれらの組合せある。前記化学式1で表されるハロゲン化アルキルシランの望ましい例としては、フルオロトリメチルシラン、ジフルオロジメチルシランなどが挙げられる。本発明の非水電解液に含まれるペンタエリトリトールまたはジペンタエリトリトールのメタアクリル酸エステルは、ペンタエリトリトールまたはジペンタエリトリトールの各ヒドロキシ基とメタアクリル酸とがエステル反応して生成されたエステルであれば全て使用することができる。例えば、ペンタエリトリトールメタアクリレート、ペンタエリトリトールジメタアクリレート、ペンタエリトリトールトリメタアクリレート、ペンタエリトリトールテトラメタアクリレート、ジペンタエリトリトールテトラメタアクリレート、ジペンタエリトリトールペンタメタアクリレート、ジペンタエリトリトールヘキサメタアクリレートなどが挙げられるが、これらに限定されることはない。望ましくは、ジペンタエリトリトールヘキサアクリレートを使用することができる。本発明の非水電解液において、aハロゲン化アルキルシランと、bb-1無水コハク酸、b-2ペンタエリトリトールまたはジペンタエリトリトールのメタアクリル酸エステル、またはb-3これらの混合物との混合重量比は、a:b=1:1~20であることが望ましい。bの含量比が1未満であれば、高温保存性能の改善効果が低く、20を超えれば、抵抗増加が非常に大きくサイクル性能が低下することがある。本発明による前記添加剤は、具体的な電池の用途に応じて多様な含量で非水電解液に添加することができ、例えば、非水電解液の全体重量100重量部を基準に0.1重量部ないし1重量部を添加できるが、これらに限定されることはない。前記含量が0.1重量部未満であれば、サイクル性能が低下し、1重量部を超えれば、セル抵抗が増加する恐れがある。本発明の非水電解液に電解質として含まれるリチウム塩は、リチウム二次電池用電解液に通常使用されるものなどが制限なく使用でき、このようなリチウム塩の陰イオンとしては特に制限されないが、F-、Cl-、Br-、I-、NO3-、NCN2-、BF4-、ClO4-、AlO4-、AlCl4-、PF6-、SbF6-、AsF6-、BF2C2O4-、BC4O8-、CF32PF4-、CF33PF3-、CF34PF2-、CF35PF-、CF36P-、CF3SO3-、C4F9SO3-、CF3CF2SO3-、CF3SO22N-、FSO22N-、CF3CF2CF32CO-、CF3SO22CH-、SF53C-、CF3SO23C-、CF3CF27SO3-、CF3CO2-、CH3CO2-、SCN-、CF3CF2SO22N-などが挙げられる。本発明の非水電解液に含まれる有機溶媒としては、リチウム二次電池用電解液に通常使用されるものなどが制限なく使用でき、代表的にプロピレンカーボネート、エチレンカーボネート、ジエチルカーボネート、ジメチルカーボネート、メチルエチルカーボネート、ジプロピルカーボネート、ジメチルスルホキシド、アセトニトリル、ジメトキシエタン、ジエトキシエタン、ビニレンカーボネート、スルホラン、γ‐ブチロラクトン、エチレンスルファート、プロピレンスルファート及びテトラヒドロフランからなる群より選択されるいずれか1種またはこれらのうち2種以上の混合物などが挙げられる。特に、前記カーボネート有機溶媒のうち環状カーボネートであるエチレンカーボネートEC及びプロピレンカーボネートPCは、高粘度の有機溶媒であって誘電率が高く電解質内のリチウム塩をよく解離させるため、望ましい。また、このような環状カーボネートにジメチルカーボネートDMC及びジエチルカーボネートDECのような低粘度、低誘電率の線状カーボネートを適切な比率で混合して使用すれば、高い電気伝導率を有する電解液を製造できるため、より望ましい。本発明のリチウム二次電池用非水電解液を正極、負極、及び正極と負極との間に介在されたセパレータでなる電極構造体に注入してリチウム二次電池を製造する。電極構造体をなす正極、負極、及びセパレータはリチウム二次電池の製造に通常使用されるものなどを全て使用することができる。具体的に、正極活物質としてはリチウム含有遷移金属酸化物を望ましく使用し得、例えばLixCoO20.5<x<1.3、LixNiO20.5<x<1.3、LixMnO20.5<x<1.3、LixMn2O40.5<x<1.3、LixNiaCobMncO20.5<x<1.3、0<a<1、0<b<1、0<c<1、abc=1、LixNi1-yCoyO20.5<x<1.3、0<y<1、LixCo1-yMnyO20.5<x<1.3、0≦y<1、LixNi1-yMnyO20.5<x<1.3、O≦y<1、LixNiaCobMncO40.5<x<1.3、0<a<2、0<b<2、0<c<2、abc=2、LixMn2-zNizO40.5<x<1.3、0<z<2、LixMn2-zCozO40.5<x<1.3、0<z<2、LixCoPO40.5<x<1.3及びLixFePO40.5<x<1.3からなる群より選択されるいずれか1種またはこれらのうち2種以上の混合物を使用することができる。前記リチウム含有遷移金属酸化物をアルミニウムAlなどの金属や金属酸化物でコーティングすることもできる。また、前記リチウム含有遷移金属酸化物の外に硫化物、セレン化物、及びハロゲン化物なども使用することができる。負極活物質としては、通常リチウムイオンを吸蔵及び放出できる炭素材、リチウム金属、ケイ素またはスズなどを使用することができる。炭素材を使用することが望ましく、炭素材としては低結晶性炭素及び高結晶性炭素などを全て使用することができる。低結晶性炭素としては軟質炭素及び硬質炭素が代表的であり、高結晶性炭素としては天然黒鉛、キッシュ黒鉛、熱分解炭素、メソフェーズピッチ系炭素繊維mesophasepitchbasedcarbonfiber、メソカーボンマイクロビーズmeso-carbonmicrobeads、メソフェーズピッチMesophasepitches、及び石油または石炭系コークスなどの高温焼結炭素が代表的である。正極及び/または負極はバインダーを含むことができ、バインダーとしてはフッ化ビニリデン‐ヘキサフルオロプロピレン共重合体PVDF‐co‐HFP、ポリフッ化ビニリデンpolyvinylidenefluoride、ポリアクリロニトリルpolyacrylonitrile、ポリメチルメタクリレートpolymethylmethacrylateなどの有機系バインダー、または、スチレン‐ブタジエンラバーSBRなどの水系バインダーをカルボキシメチルセルロースCMCのような増粘剤とともに使用することができる。また、セパレータとしては、従来セパレータとして使用した通常の多孔性高分子フィルム、例えばエチレン単独重合体、プロピレン単独重合体、エチレン/ブテン共重合体、エチレン/ヘキセン共重合体、及びエチレン/メタクリレート共重合体などのようなポリオレフィン系高分子で製造した多孔性高分子フィルムを単独でまたはこれらを積層して使用でき、または、通常の多孔性不織布、例えば高融点のガラス繊維、ポリエチレンテレフタレート繊維などからなる不織布を使用することができるが、これらに限定されることはない。本発明のリチウム二次電池の外形は特に制限されないが、缶を使用した円筒型、角型、パウチ型、またはコイン型などであり得る。以下、本発明を具体的な実施例を挙げて説明する。しかし、本発明による実施例は多くの他の形態に変形され得、本発明の範囲が後述する実施例に限定されると解釈されてはならない。本発明の実施例は当業界で平均的な知識を持つ者に本発明をより完全に説明するために提供されるものである。実施例1EC:PC:DEC=3:2:5の組成を有する1MLiPF6溶液を電解液として使用し、前記電解液に添加剤として無水コハク酸SA0.75重量、フルオロトリメチルシランFTMS0.1重量を添加した。また、負極活物質として人造黒鉛を、正極活物質としてLiCoO2を、セパレータとしてポリエチレンフィルムを使用し、通常の方法でパウチ型及びコイン型リチウム二次電池を製造した。実施例2電解液に添加剤として無水コハク酸SA1重量、フルオロトリメチルシランFTMS0.1重量を添加したことを除き、実施例1と同様の方法で電解液及びパウチ型電池を製造した。実施例3EC:PC:DEC=3:2:5の組成を有する1MLiPF6溶液を電解液として使用し、前記電解液に添加剤としてジペンタエリトリトールヘキサアクリレートVR0.75重量、フルオロトリメチルシランFTMS0.1重量を添加した。また、負極活物質として人造黒鉛を、正極活物質としてLiCoO2を、セパレータとしてポリエチレンフィルムを使用し、通常の方法でパウチ型及びコイン型リチウム二次電池を製造した。実施例4電解液に添加剤としてジペンタエリトリトールヘキサアクリレートVR1重量、フルオロトリメチルシランFTMS0.1重量を添加したことを除き、実施例3と同様の方法で電解液及びパウチ型電池を製造した。比較例1電解液に添加剤としてビニレンカーボネートVCを1重量添加したことを除き、実施例1と同様の方法で電解液、パウチ型及びコイン型電池を製造した。比較例2電解液に添加剤として無水コハク酸SAを単独で0.2重量添加したことを除き、実施例1と同様の方法で電解液、パウチ型及びコイン型電池を製造した。比較例3電解液に添加剤としてジペンタエリトリトールヘキサアクリレートVRを単独で0.1重量添加したことを除き、実施例1と同様の方法で電解液、パウチ型及びコイン型電池を製造した。比較例4電解液に添加剤としてフルオロトリメチルシランFTMSを単独で0.1重量添加したことを除き、実施例1と同様の方法で電解液及びコイン型電池を製造した。実験例1:高温保存性能の測定実施例1ないし実施例4及び比較例1ないし比較例4で製造したそれぞれのパウチ型電池を4.2V満充電状態でオーブンに入れて常温から90°Cまで昇温させた後、約240分間温度を維持しながら厚さの変化を測定し、その結果を図1及び図2に示した。図1及び図2に示された点線はオーブンの温度変化を表す。図1及び図2に示されたように、本発明の電解液を適用した電池を高温で長時間保存したときの厚さ増加が、比較例1に比べて約30~約60程度であって、厚さ増加膨れ現象が大幅に抑制されたことが分かる。実験例2:サイクル性能の測定実施例1、3及び比較例1~3で製造したそれぞれのコイン型電池を60°Cの温度環境で5mAの定電流で充電し、電池の電圧が4.2Vになった後は4.2Vの定電圧で充電電流値が0.1mAになるまで1回目の充電を行った。1回目の充電を行った電池に対し、1Cの定電流で電池電圧が3Vになるまで放電して1サイクル目の放電容量を求めた。このような充放電を繰り返して、サイクル毎の放電容量を求め、測定されたサイクル回数に対する放電容量を図3及び図4に示した。図3及び図4に示されたように、高温の温度環境でも本発明の電池は、サイクル性能を向上させると知られたビニレンカーボネートのみを添加した比較例の電池とほぼ同等に優れたサイクル性能を維持することが確認できる。